(57)【要約】      （修正有）【課題】誘電特性、低吸湿性、熱膨張特性、金属箔との接着性、成形性に優れた印刷配線板用熱硬化性樹脂組成物、それを用いた樹脂ワニス、プリプレグ及び金属張積層板を提供する。【解決手段】（Ａ）側鎖に１，２−ビニル基を有する１，２−ブタジエン単位を分子中に４０％以上含有し、化学変性されていないブタジエンポリマー、（Ｂ）マレイミド化合物、又は（Ａ）成分と（Ｂ）成分とのプレポリマーを成分としてなる樹脂組成物であり、（Ｂ）成分が、式（２）：2010280893.tif 000018（Ｒ２は、−Ｃ（Ｘｃ）２−又は−Ｏ−、ｐは０〜１０の整数し、ｑは２〜１０の整数）で表される化合物。【選択図】なし【特許請求の範囲】
【請求項１】
（Ａ）側鎖に１，２−ビニル基を有する１，２−ブタジエン単位を分子中に４０％以上含有し、かつ化学変性されていないブタジエンポリマー及び（Ｂ）マレイミド化合物、又は（Ａ）成分と（Ｂ）成分とのプレポリマーを成分としてなる樹脂組成物であって、
（Ｂ）成分が、一般式（２）：
【化１２】
2010280893.tif 000015
（式中、Ｒ２は、−Ｃ（Ｘｃ）２−又は−Ｏ−であり、それぞれ同一又は異なっていてもよい、Ｘｃは炭素数１〜４のアルキル基、−ＣＦ３、−ＯＣＨ３、−ＮＨ２、ハロゲン原子又は水素原子を示し、それぞれ同一又は異なっていてもよい、それぞれベンゼン環の置換位置は相互に独立であり、ｐは０〜１０の整数を示し、ｑは２〜１０の整数を示す。）
で表される化合物からなる群より選ばれる少なくとも一種以上のマレイミド化合物である印刷配線板用樹脂組成物。
【請求項２】
（Ｂ）成分が、２，２−ビス（４−（４−マレイミドフェノキシ）フェニル）プロパンである、請求項１記載の印刷配線板用樹脂組成物。
【請求項３】
さらに（Ｇ）マレイミド化合物を含有し、（Ｇ）成分が、プレポリマーを構成しないマレイミド化合物であり、（Ｂ）成分とは別に含有される追加分のマレイミド化合物である、請求項１又は２記載の印刷配線板用樹脂組成物。
【請求項４】
（Ｇ）成分が、Ｎ−フェニルマレイミド、Ｎ−（２−メチルフェニル）マレイミド、Ｎ−（４−メチルフェニル）マレイミド、Ｎ−（２、６−ジメチルフェニル）マレイミド、Ｎ−（２、６−ジエチルフェニル）マレイミド、Ｎ−（２−メトキシフェニル）マレイミド、Ｎ−ベンジルマレイミド、Ｎ−ドデシルマレイミド、Ｎ−イソプロピルマレイミド及びＮ−シクロヘキシルマレイミド、並びに下記一般式（１）及び一般式（３）：
【化１３】
2010280893.tif 000016
（式中、Ｒ１は、−Ｃ（Ｘｂ）２−、−ＣＯ−、−Ｏ−、−Ｓ−、−ＳＯ２−、又は連結する結合であり、それぞれ同一又は異なっていてもよい、Ｘａは炭素数２以上のアルキル基を少なくとも１つ以上含み、炭素数１〜４のアルキル基を示し、それぞれ同一又は異なっていてもよい、Ｘｂは炭素数１〜４のアルキル基、−ＣＦ３、−ＯＣＨ３、−ＮＨ２、ハロゲン原子又は水素原子を示し、それぞれ同一又は異なっていてもよい、Ｘａ及びそれぞれベンゼン環の置換位置は相互に独立であり、ｍは０〜１０の整数を示し、ｎは１〜１０の整数を示す。）
【化１４】
2010280893.tif 000017
（式中、Ｒ２は、−Ｃ（Ｘｃ）２−、−ＣＯ−、−Ｏ−、−Ｓ−、−ＳＯ２−、又は連結する結合であり、それぞれ同一又は異なっていてもよい、Ｘｃは炭素数１〜４のアルキル基、−ＣＦ３、−ＯＣＨ３、−ＮＨ２、ハロゲン原子又は水素原子を示し、それぞれ同一又は異なっていてもよい、それぞれベンゼン環の置換位置は相互に独立であり、ｐは０〜１０の整数を示し、ｑは２〜１０の整数を示す。）
で表される化合物からなる群より選ばれる少なくとも一種以上のマレイミド化合物である、請求項３記載の印刷配線板用樹脂組成物。
【請求項５】
（Ｇ）成分が、２，２−ビス（４−（４−マレイミドフェノキシ）フェニル）プロパン又はビス（３−エチル−５−メチル−４−マレイミドフェニル）メタンを含有する少なくとも一種以上のマレイミド化合物である、請求項３記載の印刷配線板用樹脂組成物。
【請求項６】
（Ａ）成分と（Ｂ）成分とのプレポリマーが、（Ｂ）成分の転化率が５〜１００％の範囲となるように予備反応させて得るプレポリマーである請求項１〜５のいずれか１項記載の印刷配線板用樹脂組成物。
【請求項７】
（Ｂ）成分の配合割合が、（Ａ）成分１００重量部に対して２〜２００重量部の範囲である請求項１〜６のいずれか１項記載の印刷配線板用樹脂組成物。
【請求項８】
さらに（Ｃ）ラジカル反応開始剤を含有する、請求項１〜７のいずれか１項記載の印刷配線板用樹脂組成物。
【請求項９】
さらに（Ｄ）臭素系難燃剤及びリン系難燃剤から選ばれる少なくとも１種類以上を含有する、請求項１〜８のいずれか１項記載の印刷配線板用樹脂組成物。
【請求項１０】
さらに（Ｅ）無機充填剤を含有する、請求項１〜９のいずれか１項記載の印刷配線板用樹脂組成物。
【請求項１１】
さらに（Ｆ）スチレン系飽和型熱可塑性エラストマを含有する請求項１〜１０のいずれか１項記載の印刷配線板用樹脂組成物。
【請求項１２】
請求項１〜１１のいずれか１項記載の印刷配線板用樹脂組成物を溶媒に溶解又は分散させて得られる樹脂ワニス。
【請求項１３】
請求項１２記載の樹脂ワニスを基材に含浸後、６０〜２００℃で乾燥させて得られるプリプレグ。
【請求項１４】
請求項１３記載のプリプレグを１枚以上重ね、その片面又は両面に金属箔を配置し、加熱加圧して得られる金属張積層板。
【発明の詳細な説明】
【技術分野】
【０００１】
本発明は、印刷配線板用樹脂組成物、並びにこれを用いたワニス、プリプレグ及び金属張積層板に関する。より詳しくは、動作周波数が１ＧＨｚを超えるような電子機器に使用される印刷配線板用樹脂組成物、並びにこれを用いた樹脂ワニス、プリプレグ及び金属張積層板に関するものである。
【背景技術】
【０００２】
携帯電話に代表される移動体通信機器、その基地局装置、サーバー及びルーター等のネットワーク関連電子機器、並びに大型コンピュータ等では、低損失かつ高速で、大容量の情報を伝送・処理することが要求されている。大容量の情報を伝送・処理する場合、電気信号が高周波数の方が高速に伝送・処理できる。ところが、電気信号は、基本的に高周波になればなるほど減衰しやすくなる、すなわちより短い伝送距離で出力が弱くなりやすく、損失が大きくなりやすい性質を有する。したがって、上述の低損失かつ高速との要求を満たすためには、機器に搭載された伝送・処理を行う印刷配線板自体の特性において、伝送損失、特に高周波帯域での伝送損失を一層低くする必要がある。
【０００３】
低伝送損失のプリント配線板を得るために、従来、比誘電率及び誘電正接の低い熱可塑性樹脂のフッ素系樹脂を使用した基板材料が使用されてきた。しかしながら、フッ素系樹脂は一般に溶融温度及び溶融粘度が高く、その流動性が比較的低いため、プレス成形時に高温高圧条件を設定する必要があるという問題点がある。しかも、上記の通信機器、ネットワーク関連電子機器及び大型コンピュータ等に使用される多層印刷配線板用途として使用するには、加工性、寸法安定性及び金属めっきとの接着性が不充分であるという問題点がある。
【０００４】
そこで、フッ素系樹脂に替わる、高周波用印刷配線板用途に対応するための熱硬化性樹脂材料が研究されている。そのうち、主鎖が炭化水素のみで構成され、優れた誘電特性（低比誘電率及び低誘電正接）を有する熱硬化性樹脂としてポリブタジエン樹脂が古くから注目されてきたが、ポリブタジエン樹脂単独の硬化物は、硬化収縮や熱膨張係数が大きいことや、寸法安定性に劣ることや、導体との接着性が低い等の課題があった。そこで、これら欠点の改善のため、ポリブタジエン樹脂にポリマレイミド化合物を併用した樹脂組成物（特許文献１〜５参照）等が提案されている。
【先行技術文献】
【特許文献】
【０００５】
【特許文献１】特開昭５５−７３７４９号公報
【特許文献２】特開昭５５−１２６４５１号公報
【特許文献３】特開昭５５−１２７４１８号公報
【特許文献４】特開昭５７−１８８３５２号公報
【特許文献５】特開昭５８−１６４６３８号公報
【発明の概要】
【発明が解決しようとする課題】
【０００６】
本発明者らは、特許文献１〜５に記載されたものを始めとする、ポリブタジエン樹脂とマレイミド化合物を併用した樹脂組成物等、その印刷配線板用積層板用途への適用性について詳細に検討した。
その結果、特許文献１〜５に示されているような従来から知られているポリマレイミドを併用した樹脂組成物では、熱膨張特性、導体との接着性（特に導体層と絶縁層との接着面である粗化処理面（以下、「Ｍ面」という。）側の表面凹凸が小さい金属箔、具体的には、Ｍ面の表面粗さ（十点平均粗さ；Ｒｚ）が５μｍ以下の金属箔（以下、ロープロファイル箔。）を用いた場合）、また３０層以上の高多層配線板を製造する際のプリプレグの成形性にやや限界があった。特に、熱膨張特性の課題に対してはポリマレイミドの配合量を増量すれば解消されるが、ポリブタジエン樹脂の優れた誘電特性が損なわれる。そのため、上述した欠点がより一層改善され、かつ誘電特性にも優れた、ポリブタジエン系熱硬化性樹脂組成物に対する需要があると考えられる。
【０００７】
そこで、本発明は、上記の問題点を解決するため、特に高周波帯域での良好な誘電特性、低吸湿性及び熱膨張特性に優れ、かつ金属箔との間の高い引き剥がし強さと良好な成形性を満足する印刷配線板用樹脂組成物、並びにそれを用いた樹脂ワニス、プリプレグ及び金属張積層板を提供することを目的とする。
【課題を解決するための手段】
【０００８】
本発明者らは、ポリブタジエン系樹脂組成物について、上記課題を解決できるよう鋭意研究を重ねた結果、化学変性されていないブタジエンポリマーと特定のマレイミド化合物を含有、又はこれらを予備反応させて得られるプレポリマーを含有する熱硬化性樹脂組成物を見出し、この樹脂組成物を印刷配線板用途に用いることにより、高周波帯域での良好な誘電特性、伝送損失を低減する特性に優れ、低熱膨張特性を発現した。また、従来のポリマレイミド化合物を用いた場合よりも金属箔との間の引き剥がし強さが高くなる樹脂系を見出し、特にロープロファイル箔のような表面粗さの小さい金属箔も適用できることを明らかにした。さらに、３０層を超える高多層配線板に対応可能な優れた成形性を発現する樹脂系も見出し、本発明を完成するに至った。
【０００９】
すなわち、本発明は、以下に関する（態様１）。
（Ａ）側鎖に１，２−ビニル基を有する１，２−ブタジエン単位を分子中に４０％以上含有し、かつ化学変性されていないブタジエンポリマー及び（Ｂ）マレイミド化合物、又は（Ａ）成分と（Ｂ）成分とのプレポリマーを成分としてなる樹脂組成物であって、
（Ｂ）成分が、一般式（２）：
【００１０】
【化１】
2010280893.tif 000002
【００１１】
（式中、Ｒ２は、−Ｃ（Ｘｃ）２−又は−Ｏ−であり、それぞれ同一又は異なっていてもよい、Ｘｃは炭素数１〜４のアルキル基、−ＣＦ３、−ＯＣＨ３、−ＮＨ２、ハロゲン原子又は水素原子を示し、それぞれ同一又は異なっていてもよい、それぞれベンゼン環の置換位置は相互に独立であり、ｐは０〜１０の整数を示し、ｑは２〜１０の整数を示す。）
で表される化合物からなる群より選ばれる少なくとも一種以上のマレイミド化合物である印刷配線板用樹脂組成物である。
【００１２】
（Ｂ）成分が、２，２−ビス（４−（４−マレイミドフェノキシ）フェニル）プロパンである印刷配線板用樹脂組成物であることが好ましい。
【００１３】
さらに（Ｇ）マレイミド化合物を含有し、（Ｇ）成分が、プレポリマーを構成しないマレイミド化合物であり、（Ｂ）成分とは別に含有される追加分のマレイミド化合物である印刷配線板用樹脂組成物であることが好ましい。
【００１４】
（Ｇ）成分が、Ｎ−フェニルマレイミド、Ｎ−（２−メチルフェニル）マレイミド、Ｎ−（４−メチルフェニル）マレイミド、Ｎ−（２、６−ジメチルフェニル）マレイミド、Ｎ−（２、６−ジエチルフェニル）マレイミド、Ｎ−（２−メトキシフェニル）マレイミド、Ｎ−ベンジルマレイミド、Ｎ−ドデシルマレイミド、Ｎ−イソプロピルマレイミド及びＮ−シクロヘキシルマレイミド、並びに下記一般式（１）及び一般式（３）：
【００１５】
【化２】
2010280893.tif 000003
【００１６】
（式中、Ｒ１は、−Ｃ（Ｘｂ）２−、−ＣＯ−、−Ｏ−、−Ｓ−、−ＳＯ２−、又は連結する結合であり、それぞれ同一又は異なっていてもよい、Ｘａは炭素数２以上のアルキル基を少なくとも１つ以上含み、炭素数１〜４のアルキル基を示し、それぞれ同一又は異なっていてもよい、Ｘｂは炭素数１〜４のアルキル基、−ＣＦ３、−ＯＣＨ３、−ＮＨ２、ハロゲン原子又は水素原子を示し、それぞれ同一又は異なっていてもよい、Ｘａ及びそれぞれベンゼン環の置換位置は相互に独立であり、ｍは０〜１０の整数を示し、ｎは１〜１０の整数を示す。）
【００１７】
【化３】
2010280893.tif 000004
【００１８】
（式中、Ｒ２は、−Ｃ（Ｘｃ）２−、−ＣＯ−、−Ｏ−、−Ｓ−、−ＳＯ２−、又は連結する結合であり、それぞれ同一又は異なっていてもよい、Ｘｃは炭素数１〜４のアルキル基、−ＣＦ３、−ＯＣＨ３、−ＮＨ２、ハロゲン原子又は水素原子を示し、それぞれ同一又は異なっていてもよい、それぞれベンゼン環の置換位置は相互に独立であり、ｐは０〜１０の整数を示し、ｑは２〜１０の整数を示す。）
で表される化合物からなる群より選ばれる少なくとも一種以上のマレイミド化合物である印刷配線板用樹脂組成物であることが好ましい。
【００１９】
（Ｇ）成分が、２，２−ビス（４−（４−マレイミドフェノキシ）フェニル）プロパン又はビス（３−エチル−５−メチル−４−マレイミドフェニル）メタンを含有する少なくとも一種以上のマレイミド化合物である印刷配線板用樹脂組成物であることが好ましい。
【００２０】
（Ａ）成分と（Ｂ）成分とのプレポリマーが、（Ｂ）成分の転化率が５〜１００％の範囲となるように予備反応させて得るプレポリマーである印刷配線板用樹脂組成物であることが好ましい。
【００２１】
（Ｂ）成分の配合割合が、（Ａ）成分１００重量部に対して２〜２００重量部の範囲である印刷配線板用樹脂組成物であることが好ましい。
【００２２】
（Ｃ）ラジカル反応開始剤を含有する印刷配線板用樹脂組成物であることが好ましい。
（Ｄ）臭素系難燃剤及びリン系難燃剤から選ばれる少なくとも１種類以上を含有する印刷配線板用樹脂組成物であることが好ましい。
（Ｅ）無機充填剤を含有する印刷配線板用樹脂組成物であることが好ましい。
（Ｆ）スチレン系飽和型熱可塑性エラストマを含有する印刷配線板用樹脂組成物であることが好ましい。
上記の印刷配線板用樹脂組成物を溶媒に溶解又は分散させて得られる樹脂ワニスであることが好ましい。
上記の樹脂ワニスを基材に含浸後、６０〜２００℃で乾燥させて得られるプリプレグであることが好ましい。
上記のプリプレグを１枚以上重ね、その片面又は両面に金属箔を配置し、加熱加圧して得られる金属張積層板であることが好ましい。
【発明の効果】
【００２３】
本発明によれば、印刷配線板とした場合に、優れた高周波特性と低吸湿性及び低熱膨張特性を発現し、かつ金属箔との間の高い引き剥がし強さと良好な成形性を達成できる樹脂組成物、並びに樹脂ワニス、プリプレグ及び金属張積層板を提供することができる。したがって、本発明は、１ＧＨｚ以上の高周波信号を扱う移動体通信機器やその基地局装置、サーバー、ルーター等のネットワーク関連電子機器及び大型コンピュータ等の各種電気・電子機器に使用される印刷配線板の部材・部品用途として有用である。
【発明を実施するための形態】
【００２４】
以下、本発明の好適な実施形態について詳細に説明する。
本発明の一つの態様（態様２）は、以下に関する。
１．  （Ａ）側鎖に１，２−ビニル基を有する１，２−ブタジエン単位を分子中に４０％以上含有し、かつ化学変性されていないブタジエンポリマー及び（Ｂ）マレイミド化合物、又は（Ａ）成分と（Ｂ）成分とのプレポリマーを成分としてなる樹脂組成物であって、（Ｂ）成分が、Ｎ−フェニルマレイミド、Ｎ−（２−メチルフェニル）マレイミド、Ｎ−（４−メチルフェニル）マレイミド、Ｎ−（２、６−ジメチルフェニル）マレイミド、Ｎ−（２、６−ジエチルフェニル）マレイミド、Ｎ−（２−メトキシフェニル）マレイミド、Ｎ−ベンジルマレイミド、Ｎ−ドデシルマレイミド、Ｎ−イソプロピルマレイミド及びＮ−シクロヘキシルマレイミド、下記一般式（１）及び一般式（２）で表される化合物からなる群より選ばれる少なくとも一種以上のマレイミド化合物である印刷配線板用樹脂組成物。
【００２５】
【化４】
2010280893.tif 000005
【００２６】
（式中、Ｒ１は、−Ｃ（Ｘｂ）２−、−ＣＯ−、−Ｏ−、−Ｓ−、−ＳＯ２−、又は連結する結合であり、それぞれ同一又は異なっていてもよい、Ｘａは炭素数２以上を含む炭素数１〜４のアルキル基を示し、それぞれ同一又は異なっていてもよい、Ｘｂは炭素数１〜４のアルキル基、−ＣＦ３、−ＯＣＨ３、−ＮＨ２、ハロゲン原子又は水素原子を示し、それぞれ同一又は異なっていてもよい、Ｘａ及びそれぞれベンゼン環の置換位置は相互に独立であり、ｍは０〜１０の整数を示し、ｎは１〜１０の整数を示す。）
【００２７】
【化５】
2010280893.tif 000006
【００２８】
（式中、Ｒ２は、−Ｃ（Ｘｃ）２−、−ＣＯ−、−Ｏ−、−Ｓ−、−ＳＯ２−、又は連結する結合であり、それぞれ同一又は異なっていてもよい、Ｘｃは炭素数１〜４のアルキル基、−ＣＦ３、−ＯＣＨ３、−ＮＨ２、ハロゲン原子又は水素原子を示し、それぞれ同一又は異なっていてもよい、それぞれベンゼン環の置換位置は相互に独立であり、ｐは０〜１０の整数を示し、ｑは２〜１０の整数を示す。）
【００２９】
２．  プレポリマーがさらに（Ｂ）成分を含有する印刷配線板用樹脂組成物であることが好ましい。
３．  （Ｂ）成分が、２，２−ビス（４−（４−マレイミドフェノキシ）フェニル）プロパン又はビス（３−エチル−５−メチル−４−マレイミドフェニル）メタンを含有する少なくとも一種以上のマレイミド化合物である印刷配線板用樹脂組成物であることが好ましい。
４．  （Ａ）成分と（Ｂ）成分とのプレポリマーが、（Ｂ）成分の転化率が５〜１００％の範囲となるように予備反応させて得るプレポリマーである印刷配線板用樹脂組成物であることが好ましい。
５．  （Ｂ）成分の配合割合が、（Ａ）成分１００重量部に対して２〜２００重量部の範囲である印刷配線板用樹脂組成物であることが好ましい。
６．  さらに（Ｃ）ラジカル反応開始剤を含有する印刷配線板用樹脂組成物であることが好ましい。
７．  さらに（Ｄ）臭素系難燃剤及びリン系難燃剤から選ばれる少なくとも１種類以上を含有する印刷配線板用樹脂組成物であることが好ましい。
８．  さらに（Ｅ）無機充填剤を含有する印刷配線板用樹脂組成物であることが好ましい。
９．  さらに（Ｆ）スチレン系飽和型熱可塑性エラストマを含有する印刷配線板用樹脂組成物であることが好ましい。
１０．  上記１〜９のいずれか印刷配線板用樹脂組成物を溶媒に溶解又は分散させて得られる樹脂ワニスであることが好ましい。
１１．  上記１１の樹脂ワニスを基材に含浸後、６０〜２００℃で乾燥させて得られるプリプレグであることが好ましい。
１２．  上記１２のプリプレグを１枚以上重ね、その片面又は両面に金属箔を配置し、加熱加圧して得られる金属張積層板であることが好ましい。
本発明の印刷配線板用樹脂組成物が、上述の目的を達成できる要因は、現在のところ詳細には明らかになっていない。本発明者らは以下のように推測しているが、他の要素の関わりを除外するものではない。
【００３０】
本発明の一つの態様（態様１及び２）では、最も優れた誘電特性を発現する熱硬化性樹脂の一つとして知られる化学変性されていないブタジエンポリマーと特定のマレイミド化合物又はこれらのプレポリマーを成分として含有することにより、ブタジエンポリマーの良好な誘電特性と維持しつつ、低熱膨張特性、低吸湿性、高い引き剥がし強さ及び良好な成形性を発現させることを目的としている。本発明では、マレイミド化合物の骨格が印刷配線板とした時の特性に与える影響に着目した結果、上記の特定の一般式（２）のマレイミド化合物を用いることにより、高い金属箔引き剥がし強さを発現できることを見出した。これは、従来のマレイミド化合物よりも分子鎖が長いため、硬化物の架橋点間分子量が高くなり、伸び率や靭性が向上し、ポリブタジエン樹脂の欠点である低い破壊強度が一層改善されるためと考えられる。
さらに、上記に示したモノマレイミド化合物を併用することにより、硬化反応の際、従来のポリマレイミド化合物を用いた場合よりも、成型時に急激な架橋密度の上昇に伴う粘度上昇が抑えられため、樹脂流れ性が向上し、良好な成形性が得ることもできる。また、上記一般式（１）、上記一般式（３）及び上記モノマレイミド化合物を適宜併用することにより、それぞれの効果がバランスよく発現させることができる。また、上記一般式（１）のマレイミド化合物を併用することにより、低吸湿性、良好な誘電特性と低熱膨張特性を発現できる。これは、極性の低い置換アルキル基により、従来のマレイミド化合物に比べて吸水率が低減され、かつこの嵩高い置換基の立体障害により架橋点付近の分子鎖が拘束されることにより、弾性率が向上し、低熱膨張性が発現されたものと考えられる。
【００３１】
本発明の他の態様（態様３）では、（Ａ）側鎖に１，２−ビニル基を有する１，２−ブタジエン単位を分子中に４０％以上含有し、かつ化学変性されていないブタジエンポリマー及び（Ｂ）マレイミド化合物とのプレポリマーに、更に追加分のマレイミド化合物を別に含有させた、樹脂組成物を用いることができる。
【００３２】
本発明の更に他の態様（態様４）では、プレポリマーを形成する（Ｂ）マレイミド化合物が、一般式（２）：
【００３３】
【化６】
2010280893.tif 000007
【００３４】
（式中、Ｒ２は、−Ｃ（Ｘｃ）２−又は−Ｏ−であり、それぞれ同一又は異なっていてもよい、Ｘｃは炭素数１〜４のアルキル基、−ＣＦ３、−ＯＣＨ３、−ＮＨ２、ハロゲン原子又は水素原子を示し、それぞれ同一又は異なっていてもよい、それぞれベンゼン環の置換位置は相互に独立であり、ｐは０〜１０の整数を示し、ｑは２〜１０の整数を示す。）
で表される化合物からなる群より選ばれる少なくとも一種以上のマレイミド化合物であり、好ましくは２，２−ビス（４−（４−マレイミドフェノキシ）フェニル）プロパンである。
そして、本発明の更に他の態様（態様４）では、プレポリマーを構成しないマレイミド化合物であり、（Ｂ）成分とは別に含有される追加分のマレイミド化合物（例えば（Ｇ）成分）は、Ｎ−フェニルマレイミド、Ｎ−（２−メチルフェニル）マレイミド、Ｎ−（４−メチルフェニル）マレイミド、Ｎ−（２、６−ジメチルフェニル）マレイミド、Ｎ−（２、６−ジエチルフェニル）マレイミド、Ｎ−（２−メトキシフェニル）マレイミド、Ｎ−ベンジルマレイミド、Ｎ−ドデシルマレイミド、Ｎ−イソプロピルマレイミド及びＮ−シクロヘキシルマレイミド、並びに下記一般式（１）及び一般式（３）：
【００３５】
【化７】
2010280893.tif 000008
【００３６】
（式中、Ｒ１は、−Ｃ（Ｘｂ）２−、−ＣＯ−、−Ｏ−、−Ｓ−、−ＳＯ２−、又は連結する結合であり、それぞれ同一又は異なっていてもよい、Ｘａは炭素数２以上のアルキル基を少なくとも１つ以上含み、炭素数１〜４のアルキル基を示し、それぞれ同一又は異なっていてもよい、Ｘｂは炭素数１〜４のアルキル基、−ＣＦ３、−ＯＣＨ３、−ＮＨ２、ハロゲン原子又は水素原子を示し、それぞれ同一又は異なっていてもよい、Ｘａ及びそれぞれベンゼン環の置換位置は相互に独立であり、ｍは０〜１０の整数を示し、ｎは１〜１０の整数を示す。）
【００３７】
【化８】
2010280893.tif 000009
【００３８】
（式中、Ｒ２は、−Ｃ（Ｘｃ）２−、−ＣＯ−、−Ｏ−、−Ｓ−、−ＳＯ２−、又は連結する結合であり、それぞれ同一又は異なっていてもよい、Ｘｃは炭素数１〜４のアルキル基、−ＣＦ３、−ＯＣＨ３、−ＮＨ２、ハロゲン原子又は水素原子を示し、それぞれ同一又は異なっていてもよい、それぞれベンゼン環の置換位置は相互に独立であり、ｐは０〜１０の整数を示し、ｑは２〜１０の整数を示す。）
で表される化合物からなる群より選ばれる少なくとも一種以上のマレイミド化合物であり、好ましくは、２，２−ビス（４−（４−マレイミドフェノキシ）フェニル）プロパン又はビス（３−エチル−５−メチル−４−マレイミドフェニル）メタンを含有する少なくとも一種以上のマレイミド化合物である。
【００３９】
本発明の更に別の態様（態様５）では、プレポリマーを形成する（Ｂ）マレイミド化合物の好ましい例示と、プレポリマーを構成しないマレイミド化合物であり、（Ｂ）成分とは別に含有される追加分のマレイミド化合物（例えば（Ｇ）成分）の好ましい例示とを入れ換えて例示される。すなわち、本発明の更に別の態様（態様５）では、プレポリマーを形成する（Ｂ）マレイミド化合物が、Ｎ−フェニルマレイミド、Ｎ−（２−メチルフェニル）マレイミド、Ｎ−（４−メチルフェニル）マレイミド、Ｎ−（２、６−ジメチルフェニル）マレイミド、Ｎ−（２、６−ジエチルフェニル）マレイミド、Ｎ−（２−メトキシフェニル）マレイミド、Ｎ−ベンジルマレイミド、Ｎ−ドデシルマレイミド、Ｎ−イソプロピルマレイミド及びＮ−シクロヘキシルマレイミド、並びに下記一般式（１）及び一般式（３）：
【００４０】
【化９】
2010280893.tif 000010
【００４１】
（式中、Ｒ１は、−Ｃ（Ｘｂ）２−、−ＣＯ−、−Ｏ−、−Ｓ−、−ＳＯ２−、又は連結する結合であり、それぞれ同一又は異なっていてもよい、Ｘａは炭素数２以上のアルキル基を少なくとも１つ以上含み、炭素数１〜４のアルキル基を示し、それぞれ同一又は異なっていてもよい、Ｘｂは炭素数１〜４のアルキル基、−ＣＦ３、−ＯＣＨ３、−ＮＨ２、ハロゲン原子又は水素原子を示し、それぞれ同一又は異なっていてもよい、Ｘａ及びそれぞれベンゼン環の置換位置は相互に独立であり、ｍは０〜１０の整数を示し、ｎは１〜１０の整数を示す。）
【００４２】
【化１０】
2010280893.tif 000011
【００４３】
（式中、Ｒ２は、−Ｃ（Ｘｃ）２−、−ＣＯ−、−Ｏ−、−Ｓ−、−ＳＯ２−、又は連結する結合であり、それぞれ同一又は異なっていてもよい、Ｘｃは炭素数１〜４のアルキル基、−ＣＦ３、−ＯＣＨ３、−ＮＨ２、ハロゲン原子又は水素原子を示し、それぞれ同一又は異なっていてもよい、それぞれベンゼン環の置換位置は相互に独立であり、ｐは０〜１０の整数を示し、ｑは２〜１０の整数を示す。）
で表される化合物からなる群より選ばれる少なくとも一種以上のマレイミド化合物であり、好ましくは、Ｎ−フェニルマレイミド又はビス（３−エチル−５−メチル−４−マレイミドフェニル）メタンを含有する少なくとも一種以上のマレイミド化合物である。
そして、本発明の更に別の態様（態様５）では、プレポリマーを構成しないマレイミド化合物であり、（Ｂ）成分とは別に含有される追加分のマレイミド化合物（例えば（Ｇ）成分）は、一般式（２）：
【００４４】
【化１１】
2010280893.tif 000012
【００４５】
（式中、Ｒ２は、−Ｃ（Ｘｃ）２−又は−Ｏ−であり、それぞれ同一又は異なっていてもよい、Ｘｃは炭素数１〜４のアルキル基、−ＣＦ３、−ＯＣＨ３、−ＮＨ２、ハロゲン原子又は水素原子を示し、それぞれ同一又は異なっていてもよい、それぞれベンゼン環の置換位置は相互に独立であり、ｐは０〜１０の整数を示し、ｑは２〜１０の整数を示す。）
で表される化合物からなる群より選ばれる少なくとも一種以上のマレイミド化合物であり、好ましくは２，２−ビス（４−（４−マレイミドフェノキシ）フェニル）プロパンであり、併用する場合には２，２−ビス（４−（４−マレイミドフェノキシ）フェニル）プロパン及びビス（３−エチル−５−メチル−４−マレイミドフェニル）メタンの組み合わせが好ましい。ここで、特にＮ−フェニルマレイミド等のモノマレイミドを用いてプレポリマとした場合、プレポリマの粘度は比較的低く、（１）ワニスの不揮発分濃度を上げられ、且つプリプレグの多層化時の成形性に有利である。（２）ポリフェニレンオキシド等の他の低極性高分子量体との相溶性に優れ、より低誘電のワニスを得るのに有効である。
【００４６】
本発明の印刷配線板用樹脂組成物は、（Ａ）成分の側鎖に１，２−ビニル基を有する１，２−ブタジエン単位を分子中に４０％以上含有するブタジエンホモポリマーと（Ｂ）特定のマレイミド化合物又はこれらのプレポリマーを含有する。以下、樹脂組成物の各成分及びプレポリマーの好適な製造方法について説明する。
【００４７】
本発明の樹脂組成物において用いられる（Ａ）成分は、側鎖に１，２−ビニル基を有する１，２−ブタジエン単位を分子中に４０％以上含有し、かつ化学変性されていないブタジエンポリマーであれば、特に特に限定されるものではなく、分子中の側鎖１，２−ビニル基や末端の両方又は片方を、エポキシ化、グリコール化、フェノール化、マレイン化、（メタ）アクリル化及びウレタン化等の化学変性された変性ポリブタジエンではなく、未変性のブタジエンポリマーである。変性ポリブタジエンを用いると、誘電特性、耐湿性及び吸湿後の耐熱性が悪化するため望ましくない。
また、（Ａ）成分として、−〔ＣＨ２−ＣＨ＝ＣＨ−ＣＨ２〕−単位（ｊ）及び−〔ＣＨ２−ＣＨ（ＣＨ＝ＣＨ２）〕−単位（ｋ）からなる化学変性されていないブタジエンポリマーであり、ｊ：ｋの比が６０〜５：４０〜９５であるものを用いることができる。
【００４８】
（Ａ）成分の分子中の側鎖１，２−ビニル基を有する１，２−ブタジエン単位の含有量は、樹脂組成物の硬化性を考慮すると、５０％以上がより好ましく、６５％以上が更に好ましい。また、（Ａ）成分の数平均分子量は、樹脂組成物の硬化性や硬化物とした時の誘電特性と、プリプレグとした時の樹脂の流動性とのバランスを考慮すると、５００〜１００００の範囲であることが好ましく、７００〜８０００の範囲であることがより好ましく、１０００〜５０００の範囲であることが更に好ましい。なお、数平均分子量とは、なお、ここでいう数平均分子量とは、ゲルパーミエーションクロマトグラフィーにより測定を行い、標準ポリスチレンを用いて作成した検量線により換算したものである。
【００４９】
本発明において好適に用いられる（Ａ）成分の具体例としては、Ｂ−１０００、Ｂ−２０００、Ｂ−３０００（日本曹達社製、商品名）、Ｒｉｃｏｎ１４２、Ｒｉｃｏｎ１５０、Ｒｉｃｏｎ１５２、Ｒｉｃｏｎ１５３、Ｒｉｃｏｎ１５４（ＳＡＲＴＯＭＥＲ社製、商品名）等を商業的に入手可能である。
【００５０】
本発明において用いられる（Ｂ）成分は、上記一般式（２）で表されるマレイミド化合物であれば特に制限はなく、一般式（２）の好適な具体例としては、２，２−ビス（４−（４−マレイミドフェノキシ）フェニル）プロパンが挙げられる。
本発明において、上記（Ｂ）成分と併用されるものは、例えば、Ｎ−フェニルマレイミド、Ｎ−（２−メチルフェニル）マレイミド、Ｎ−（４−メチルフェニル）マレイミド、Ｎ−（２、６−ジメチルフェニル）マレイミド、Ｎ−（２、６−ジエチルフェニル）マレイミド、Ｎ−（２−メトキシフェニル）マレイミド、Ｎ−ベンジルマレイミド、Ｎ−ドデシルマレイミド、Ｎ−イソプロピルマレイミド及びＮ−シクロヘキシルマレイミド、一般式（１）及び一般式（３）で表されるマレイミド化合物であれば特に制限はなく、一般式（１）の好適な具体例としては、ビス（３−エチル−５−メチル−４−マレイミドフェニル）メタンが挙げられ、上記のモノマレイミドの中では、コストの点でＮ−フェニルマレイミドを用いることがより好ましい。そして、上記マレイミド化合物は単独でも、二種類以上を組み合わせて用いてもよい。
【００５１】
本発明において好適に用いられる（Ｂ）成分の具体例としては、２，２−ビス（４−（４−マレイミドフェノキシ）フェニル）プロパン（ＢＭＩ−４０００、大和化成工業社製）である。
そして併用されるものは、例えば、イミレックス-Ｐ（Ｎ−フェニルマレイミド）、ビス（３−エチル−５−メチル−４−マレイミドフェニル）メタン（ＢＭＩ−５１００、大和化成工業社製）を商業的に入手可能である。
【００５２】
また、（Ｂ）成分として、上記のマレイミド化合物と、分子中に（Ａ）成分との反応性を有する官能基を有する架橋剤、例えば分子中に１個以上のエチレン性不飽和二重結合基を含有する架橋性モノマー又は架橋性ポリマーの一種以上とを併用しても用いてもよく、具体的には、スチレン、ジビニルベンゼン、ビニルトルエン、ジビニルビフェニル、ジアリルフタレート、（メタ）アクリロイル化合物、不飽和ポリエステル及びスチレン−ブタジエン共重合体等が挙げられ、その中では、印刷配線板とした時の誘電特性と熱膨張特性が優れるという観点からジビニルビフェニルがより好ましい。
【００５３】
（Ｂ）成分において、本発明において用いられる特定のマレイミド化合物とその他の架橋剤とを併用して用いる場合は、（Ｂ）成分中のマレイミド化合物の割合を５０重量％以上であることが好ましく、より好ましくは８０重量％以上であり、特に好ましくは１００重量％、すなわち（Ｂ）成分がすべて特定のマレイミド化合物である。
【００５４】
また、本発明の樹脂組成物においては、（Ａ）成分の、側鎖に１，２−ビニル基を有する１，２−ブタジエン単位を分子中に４０％以上含有し、かつ化学変性されていないブタジエンポリマーと、（Ｂ）成分の、特定のマレイミド化合物とを、（Ｂ）成分を適正な転化率（反応率）で予備反応させることにより、一旦、完全に硬化させる前の未硬化状態のプレポリマーとすることが、プリプレグを製造した際のタック（表面のべたつき）の問題が軽減されるため望ましい。本発明において、予備反応とは、反応温度、例えば６０〜１７０℃でラジカルを発生させて、（Ａ）成分と（Ｂ）成分とを反応させる際、（Ｂ）成分の所定量が転化するが、この時の状態がゲル化には至っていない未硬化状態のことである。また、プレポリマーを製造する際の（Ｂ）成分は、上記の特定のマレイミド化合物を単独でも、二種類以上を組み合わせて用いてもよい。
【００５５】
本発明において、（Ａ）成分と（Ｂ）成分とのプレポリマーとして用いる場合、そのプレポリマーは、好ましくは媒体中に展開させた（Ａ）成分と、（Ｂ）成分とをゲル化しない程度に予備反応させることにより製造される。本発明によれば、例えば、（Ａ）成分と（Ｂ）成分とを溶媒に溶解させる等により媒体中に均一に展開させた後、６０〜１７０℃で、０．１〜２０時間、加熱・撹拌させることにより製造することができる。溶液中でプレポリマーを製造する場合、溶液中の固形分（不揮発分）濃度が通常５〜８０重量％となるように溶媒の使用量を調節することが好ましい。また、プレポリマーを製造した後は、濃縮等により溶媒を完全に除去して無溶媒の樹脂組成物としてもよく、又はそのまま溶媒に溶解又は分散させた樹脂溶液としてもよい。また、溶液とする場合においても、濃縮等により固形分（不揮発分）濃度を高くした溶液としてもよい。
【００５６】
本発明の樹脂組成物において、（Ａ）成分及び（Ｂ）成分の配合割合は、印刷配線板とした時の熱膨張係数、金属箔引き剥がし強さと誘電特性とのバランスを考慮して、（Ｂ）成分の配合割合が、（Ａ）成分１００重量部に対して２〜２００重量部の範囲とするのが好ましく、５〜１００重量部とすることがより好ましく、１０〜７５重量部とすることが更に好ましい。特に１５〜７５重量部が好ましく、とりわけ２０〜６０重量部が好ましい。
【００５７】
本発明において、（Ａ）成分と（Ｂ）成分とのプレポリマーとして用いる場合、その製造の際に、例えば、（Ｂ）成分の転化率（反応率）が５〜１００％の範囲となるように予備反応させて得られる。より好ましい範囲としては、上記（Ａ）成分及び（Ｂ）成分の配合割合によって異なり、（Ｂ）成分の配合割合が、（Ａ）成分１００重量部に対して２〜１０重量部の範囲の場合は、（Ｂ）成分の転化率（反応率）が１０〜１００％の範囲とするのがより好ましく、１０〜１００重量部の範囲の場合は、（Ｂ）成分の転化率（反応率）が７〜９０％の範囲とするのがより好ましく、１００〜２００重量部の範囲の場合は、（Ｂ）成分の転化率（反応率）が５〜８０％の範囲とするのがより好ましい。（Ｂ）成分の転化率（反応率）は、プリプレグとした時のタックの軽減や樹脂ワニスとした時の（Ｂ）成分の溶解性を考慮すると、５％以上であることが好ましい。なお、本発明におけるプレポリマーとは、（Ｂ）成分が１００％転化した状態を含み、（Ｂ）成分の転化が１００％未満であり、反応しない、未転化の（Ｂ）成分が残存する状態も含む。また、（Ｂ）成分の転化率（反応率）とは、ゲルパーミエーションクロマトグラフィーにより測定したプレポリマー中の（Ｂ）成分の残存量と予め作成した（Ｂ）成分の検量線とから換算したものである。
【００５８】
上記の本発明、本願発明の一つの態様及び他の態様（態様１〜３）においては（本発明の態様４及び５の場合は除かれる）、（Ａ）成分と（Ｂ）成分とのプレポリマーとして用いる場合、そのプレポリマーを製造後、更に追加で（Ｂ）成分（例えば（Ｇ）成分）を併用した樹脂組成物とすることができる。その際、追加で使用される（Ｂ）成分は、プレポリマーを製造した際のものと同種のものを用いても、異なる種類のものを用いてよく、また、単独で用いてもよく、二種類以上を混合して用いてもよい。また、追加で（Ｂ）成分を使用する場合、さらに、上記に示した、分子中に１個以上のエチレン性不飽和二重結合基を含有する架橋性モノマー又は架橋性ポリマーの一種以上を併用しても用いてもよい。
【００５９】
また、上記の本発明の一つの態様（態様２）においては（本発明の態様３〜５の場合を除く）、上記追加で用いる（Ｂ）成分の配合割合は、上記の（Ａ）成分と（Ｂ）成分との配合割合に関する記載が適用され、プレポリマーの製造に用いる（Ｂ）成分と追加で用いる（Ｂ）成分の合計量が、上記の（Ａ）成分に対する（Ｂ）成分の好ましい配合割合を超えない範囲で追加することができる。
【００６０】
本発明の樹脂組成物における（Ｇ）成分としては、上記の本発明の更に他の態様（態様４）及び本発明の更に別の態様（態様５）に記載のように例示される。
本発明の樹脂組成物に（Ｇ）成分を添加する場合、（Ａ）成分と（Ｂ）成分とのプレポリマーが形成された後に、（Ｇ）成分を樹脂組成物に添加する。
本発明における配合割合では、（Ｇ）成分の配合割合は、上記（Ｂ）成分の配合量を含まない割合である。（Ｇ）成分の配合割合は、樹脂組成物中のマレイミド化合物の配合量（たとえば測定量）から未反応の（Ｂ）成分の配合量を引いて求められる。未反応の（Ｂ）成分の配合量は、プレポリマーの形成するために用いる（Ａ）成分と（Ｂ）成分の配合量と、プレポリマー形成後の（Ｂ）成分の転化率から求められる。
【００６１】
本発明の樹脂組成物における（Ｇ）成分の配合割合は、特に限定されないが、（Ａ）成分及び（Ｂ）成分の合計量１００重量部に対して、２〜２００重量部とすることが好ましく、５〜１００重量部とすることがより好ましく、１０〜７５重量部とすることが更に好ましい。（Ｇ）成分の配合割合が２重量部未満では効果不充分となる傾向があり、２００重量部を超えると誘電特性が悪くなる傾向にある。
【００６２】
本発明の樹脂組成物には、金属張積層板や多層印刷配線板を製造する際に樹脂組成物の硬化反応を開始又は促進させる目的と、予めプレポリマーとして用いる場合、その製造の際に（Ａ）成分と（Ｂ）成分との予備反応を開始又は促進させる目的として、（Ｃ）ラジカル反応開始剤を含有していることが好ましい。
【００６３】
（Ｃ）成分の具体例としては、ジクミルパーオキサイド、ｔ−ブチルクミルパーオキサイド、ベンゾイルパーオキサイド、クメンハイドロパーオキサイド、１，１−ビス（ｔ−ヘキシルパーオキシ）−３，３，５−トリメチルシクロヘキサン、１，１−ビス（ｔ−ブチルパーオキシ）−２−メチルシクロヘキサン、１，１−ビス（ｔ−ヘキシルパーオキシ）シクロヘキサン、１，１−ビス（ｔ−ブチルパーオキシ）シクロヘキサン、２，２−ビス（４，４−ジ（ｔ−ブチルパーオキシ）シクロヘキシル）プロパン、２，５−ジメチルヘキサン−２，５−ジハイドロパーオキサイド、２，５−ジメチル−２，５−ビス（ｔ−ブチルパーオキシ）ヘキシン−３、ジ−ｔ−ブチルパーオキサイド、α，α′−ビス（ｔ−ブチルパーオキシ）ジイソプロピルベンゼン、２，５−ジメチル−２，５−ビス（ｔ−ブチルパーオキシ）ヘキサン、ジ−ｔ−ブチルパーオキシイソフタレート、ｔ−ブチルパーオキシベンゾエート、ｔ−ブチルパーオキシアセテート、２，２−ビス（ｔ−ブチルパーオキシ）ブタン、２，２−ビス（ｔ−ブチルパーオキシ）オクタン、２，５−ジメチル−２，５−ジ（ベンゾイルパーオキシ）ヘキサン、ビス（ｔ−ブチルパーオキシ）イソフタレート、イソブチリルパーオキサイド、ジ（トリメチルシリル）パーオキサイド、トリメチルシリルトリフェニルシリルパーオキサイド等の過酸化物や２−ヒドロキシ−２−メチル−１−フェニル−プロパン−１−オン、１−（４−イソプロピルフェニル）−２−ヒドロキシ−２−メチルプロパン−１−オン、ベンゾインメチルエーテル、メチル−ｏ−ベンゾイルベンゾエート等が挙げられるが、これらに限定されない。
【００６４】
また、（Ａ）成分と（Ｂ）成分とのプレポリマーを製造する場合、（Ｃ）成分は、プレポリマー製造時の予備反応を開始又は促進させる目的で用いるものと、プレポリマーの製造後に硬化反応を開始又は促進させる目的で用いるものとを、プレポリマー製造前後で分けて配合するのが好ましい。その場合、それぞれの目的で配合する（Ｃ）成分は、同種のものを用いても、異なる種類のものを用いてよく、それぞれ一種類を単独で用いてもよく、二種類以上を混合して用いてもよい。
【００６５】
本発明の樹脂組成物における上記（Ｃ）成分の配合割合は、（Ａ）成分及び（Ｂ）成分の配合割合に応じて決定することができ、（Ａ）成分と（Ｂ）成分の合計量１００重量部に対して、０．０５〜１０重量部とすることが好ましく、０．１〜７重量部とすることがより好ましく、さらに好ましくは０．５〜５重量部とすることが好ましい。この数値範囲内で（Ｃ）成分のラジカル反応開始剤を配合すると、プレポリマーを製造する場合は、その予備反応において適切な反応速度が得られ、また、金属張積層板や多層プリント配線板を製造する際の硬化反応において、良好な硬化性が得られる。
【００６６】
また、本発明の樹脂組成物には、必要に応じて（Ｄ）臭素系難燃剤及び／又はリン系難燃剤、（Ｅ）無機充填剤、（Ｆ）スチレン系飽和型熱可塑性エラストマ及び各種熱硬化性樹脂、各種熱可塑性樹脂、各種添加剤をプリント配線板とした時の誘電特性、耐熱性、接着性（金属箔引き剥がし強さ、ガラス等の基材との接着性等）、耐湿性、Ｔｇ、熱膨張特性等の特性を悪化させない範囲の配合量で、更に配合してもよい。
【００６７】
上記（Ｄ）成分の難燃剤としては、特に限定されないが、臭素系、リン系、金属水酸化物等の難燃剤が好適に用いられる。より具体的には、臭素系難燃剤としては、臭素化ビスフェノールＡ型エポキシ樹脂及び臭素化フェノールノボラック型エポキシ樹脂等の臭素化エポキシ樹脂、ヘキサブロモベンゼン、ペンタブロモトルエン、エチレンビス（ペンタブロモフェニル）、エチレンビステトラブロモフタルイミド、１，２−ジブロモ−４−（１，２−ジブロモエチル）シクロヘキサン、テトラブロモシクロオクタン、ヘキサブロモシクロドデカン、ビス（トリブロモフェノキシ）エタン、臭素化ポリフェニレンエーテル、臭素化ポリスチレン及び２，４，６−トリス（トリブロモフェノキシ）−１，３，５−トリアジン等の臭素化添加型難燃剤、トリブロモフェニルマレイミド、トリブロモフェニルアクリレート、トリブロモフェニルメタクリレート、テトラブロモビスフェノールＡ型ジメタクリレート、ペンタブロモベンジルアクリレート及び臭素化スチレン等の不飽和二重結合基含有の臭素化反応型難燃剤等が挙げられる。
【００６８】
リン系難燃剤としては、トリフェニルホスフェート、トリクレジルホスフェート、トリキシレニルホスフェート、クレジルジフェニルホスフェート、クレジルジ−２，６−キシレニルホスフェート及びレゾルシノールビス（ジフェニルホスフェート）等の芳香族系リン酸エステル、フェニルホスホン酸ジビニル、フェニルホスホン酸ジアリル及びフェニルホスホン酸ビス（１−ブテニル）等のホスホン酸エステル、ジフェニルホスフィン酸フェニル、ジフェニルホスフィン酸メチル、９，１０−ジヒドロ−９−オキサ−１０−ホスファフェナントレン−１０−オキシド誘導体等のホスフィン酸エステル、ビス（２−アリルフェノキシ）ホスファゼン、ジクレジルホスファゼン等のホスファゼン化合物、リン酸メラミン、ピロリン酸メラミン、ポリリン酸メラミン、ポリリン酸メラム、ポリリン酸アンモニウム、リン含有ビニルベンジル化合物及び赤リン等のリン系難燃剤を例示でき、金属水酸化物難燃剤としては水酸化マグネシウムや水酸化アルミニウム等が例示される。また、上述の難燃剤は一種類を単独で用いてもよく、二種類以上を組み合わせて用いてもよい。
【００６９】
本発明の樹脂組成物における（Ｄ）成分の配合割合は、特に限定されないが、（Ａ）成分及び（Ｂ）成分の合計量１００重量部に対して、５〜２００重量部とすることが好ましく、５〜１５０重量部とすることがより好ましく、５〜１００重量部とすることが更に好ましい。難燃剤の配合割合が５重量部未満では耐燃性が不充分となる傾向があり、２００重量部を超えると印刷配線板とした時の耐熱性や金属箔引き剥がし強さが低下する傾向にある。
【００７０】
上記（Ｅ）成分の無機充填剤としては、特に限定されないが、具体的には、アルミナ、酸化チタン、マイカ、シリカ、ベリリア、チタン酸バリウム、チタン酸カリウム、チタン酸ストロンチウム、チタン酸カルシウム、炭酸アルミニウム、水酸化マグネシウム、水酸化アルミニウム、ケイ酸アルミニウム、炭酸カルシウム、ケイ酸カルシウム、ケイ酸マグネシウム、窒化ケイ素、窒化ホウ素、焼成クレー等のクレー、タルク、ホウ酸アルミニウム、ホウ酸アルミニウム、炭化ケイ素等が用いられる。これらの無機充填剤は単独で用いてもよいし、二種類以上併用してもよい。また、無機充填剤の形状及び粒径についても特に制限はなく、通常、粒径０．０１〜５０μｍ、好ましくは０．１〜１５μｍのものが好適に用いられる。
【００７１】
本発明の樹脂組成物における（Ｅ）成分の配合割合は、特に限定されないが、（Ａ）成分及び（Ｂ）成分の合計量１００重量部に対して、１〜１０００重量部が好ましく、５〜５００重量部がより好ましく、５〜２００重量部がさらに好ましい。
【００７２】
本発明の上記（Ｆ）成分は、スチレン系飽和型熱可塑性エラストマであれば、特に限定されるものではないが、好適に用いられる（Ｆ）成分としては、スチレン−エチレン−ブチレン共重合体が挙げられ、スチレン−ブタジエン共重合体のブタジエンブロックの不飽和二重結合部分を水素添加する方法等により得ることができ、また、（Ｆ）成分中のスチレンブロックの含有比率が２０〜７０％であることが好ましい。さらに、（Ｆ）成分は、分子中にエポキシ基、水酸基、カロボキシル基、アミノ基、酸無水物等の官能基を付与した化学変性飽和型熱可塑性エラストマを用いることもできる。また、（Ｆ）成分は単独種類でも、二種類以上を組み合わせて用いてもよい。
【００７３】
本発明の樹脂組成物における（Ｆ）成分の配合割合は、特に限定されないが、（Ａ）成分及び（Ｂ）成分の合計量１００重量部に対して、１〜１００重量部とすることが好ましく、２〜５０重量部とすることがより好ましく、５〜３０重量部とすることが更に好ましい。（Ｆ）成分の配合割合が１重量部未満では誘電特性の向上効果が不充分となる傾向があり、１００重量部を超えると硬化物の熱膨張特性が悪化する傾向にある。
【００７４】
本発明において、プレポリマーを溶媒中で製造する際に用いる溶媒としては、特に限定するものではないが、具体例としては、メタノール、エタノール、ブタノール等のアルコール類、エチルセロソルブ、ブチルセロソルブ、エチレングリコールモノメチルエーテル、カルビトール、ブチルカルビトール等のエーテル類、アセトン、メチルエチルケトン、メチルイソブチルケトン、シクロヘキサノン等のケトン類、トルエン、キシレン、メシチレン等の芳香族炭化水素類、メトキシエチルアセテート、エトキシエチルアセテート、ブトキシエチルアセテート、酢酸エチル等のエステル類、Ｎ，Ｎ−ジメチルホルムアミド、Ｎ，Ｎ−ジメチルアセトアミド、Ｎ−メチル−２−ピロリドン等の含窒素類等の溶媒が挙げられる。また、これらは一種類を単独で用いてもよく、二種類以上を組み合わせて用いてもよく、トルエン、キシレン、メシチレン等の芳香族炭化水素類や、芳香族炭化水素類とアセトン、メチルエチルケトン、メチルイソブチルケトン、シクロヘキサノン等のケトン類との混合溶媒がより好ましい。これらの溶媒のうち、芳香族炭化水素類及びケトン類を混合溶媒として用いる場合のそれらの配合割合は、芳香族炭化水素類１００重量部に対してケトン類を５〜１００重量部であると好ましく、１０〜８０重量部であるとより好ましく、１５〜６０重量部であると更に好ましい。
【００７５】
また、本発明の樹脂組成物において、必要に応じて配合される各種熱硬化性樹脂としては、特に限定されないが、具体例としては、エポキシ樹脂、シアネートエステル樹脂、フェノール樹脂、ウレタン樹脂、メラミン樹脂、ベンゾオキサジン樹脂、ベンゾシクロブテン樹脂、ジシクロペンタジエン樹脂等が挙がられ、これらの硬化剤や硬化促進剤等も用いてもよい。また、必要に応じて配合される各種熱可塑性樹脂としては、特に限定されないが、具体例としては、ポリエチレン、ポリプロピレン、ポリブテン、エチレン・プロピレン共重合体、ポリ（４−メチル−ペンテン）等のポリオレフィン類及びその誘導体、ポリエステル類及びその誘導体、ポリカーボネート、ポリアセタール、ポリスルフォン、（メタ）アクリル酸エステル共重合体類、ポリスチレン、アクリロニトリルスチレン共重合体類、アクリロニトリルスチレンブタジエン共重合体類、ポリビニルアセタール、ポリビニルブチラール類、ポリビニルアルコール類、ポリブタジエンの水素添加物類、ポリエーテルスルホン、ポリエーテルケトン、ポリエーテルイミド、ポリフェニレンオキシド、ポリフェニレンサルファイト、ポリアミドイミド、ポリアミド、熱可塑性ポリイミド、芳香族ポリエステル等の液晶ポリマー等が挙げられる。各種添加剤としては、特に限定されないが、具体例としては、シランカップリング剤、チタネートカップリング剤、酸化防止剤、熱安定剤、帯電防止剤、紫外線吸収剤、顔料、着色剤、滑剤等が挙げられる。また、これら各種熱硬化性樹脂、各種熱可塑性樹脂及び各種添加剤は、それぞれ、単独で用いてもよいし、二種類以上を併用してもよい。
【００７６】
本発明の樹脂組成物は、上述した（Ａ）成分及び（Ｂ）成分、又はこれらで得られるプレポリマー、必要に応じて配合される（Ｃ）成分、（Ｄ）成分、（Ｅ）成分、（Ｆ）成分、（Ｇ）成分及び各種熱硬化性樹脂、各種熱可塑性樹脂、各種添加剤を、公知の方法で配合、撹拌・混合することにより製造することができる。
【００７７】
上述した本発明の樹脂組成物を溶媒に溶解又は分散させることにより、本発明の樹脂ワニスを得ることができる。なお、予めプレポリマーとする際に溶液中でプレポリマーを製造した場合は、一旦、溶媒を除去して無溶媒のプレポリマーと、上述のその他の配合剤とを溶媒に溶解又は分散させて樹脂ワニスとしてもよく、プレポリマー溶液に、（Ｃ）成分及び必要に応じて（Ｄ）成分、（Ｅ）成分、（Ｆ）成分、（Ｇ）成分、上述のその他の配合剤と、必要に応じて追加の溶媒を更に配合して樹脂ワニスとしてもよい。
【００７８】
上述の樹脂組成物をワニス化する際に用いられる溶媒は、特に限定するものではないが、具体例や好ましい溶媒の例としては、上記プレポリマーの製造の際に用いられる溶媒に関する記載が適用され、これらは一種類を単独で用いてもよく、二種類以上を組み合わせて用いてもよく、トルエン、キシレン、メシチレン等の芳香族炭化水素類や、芳香族炭化水素類とアセトン、メチルエチルケトン、メチルイソブチルケトン、シクロヘキサノン等のケトン類との混合溶媒がより好ましい。なお、ワニス化する際の溶媒は、上記プレポリマーの製造の際に用いられる溶媒と同種のものでも、異なる種類の溶媒を用いてもよい。
【００７９】
また、ワニス化する際は、ワニス中の固形分（不揮発分）濃度が、５〜８０重量％となるように溶媒の使用量を調節することが好ましいが、本発明の樹脂ワニスを用いてプリプレグ等の製造する際、溶媒量を調節することにより、塗工作業に最適な（例えば、良好な外観及び適正な樹脂付着量となるように）固形分（不揮発分）濃度やワニス粘度に調製することができる。
【００８０】
上述した本発明の樹脂組成物及び樹脂ワニスを用いて、公知の方法により、本発明のプリプレグや金属張積層板を製造することができる。例えば、本発明の印刷配線板用樹脂組成物及び樹脂ワニスを、ガラス繊維や有機繊維等の強化繊維基材に含浸させた後、乾燥炉中等で通常、６０〜２００℃、好ましくは８０〜１７０℃の温度で、２〜３０分間、好ましくは３〜１５分間乾燥させることによってプリプレグが得られる。次いで、このプリプレグ１枚又は複数枚重ねた、その片面又は両面に金属箔を配置し、所定の条件で加熱及び／又は加圧することにより両面又は片面の金属張積層板が得られる。この場合の加熱は、好ましくは１００℃〜２５０℃の温度範囲で実施することができ、加圧は、好ましくは０．５〜１０．０ＭＰａの圧力範囲で実施することができる。加熱及び加圧は真空プレス等を用いて同時に行うことが好ましく、この場合、これらの処理を３０分〜１０時間実施することが好ましい。また、上述のようにして製造されたプリプレグや金属張積層板を用いて、公知の方法によって、穴開け加工、金属めっき加工、金属箔をエッチング等による回路形成加工及び多層化接着加工を行うことによって、片面、両面又は多層プリント配線板が得られる。
【００８１】
本発明は、上記の形態に限定されず、その発明の目的から逸脱しない範囲内において、任意の変更、改変を行うことができる。
【実施例】
【００８２】
以下、実施例により本発明を更に詳細に説明するが、本発明はこれらの実施例に限定されない。
【００８３】
樹脂ワニス（樹脂組成物）の調製
調製例１
温度計、還流冷却器、撹拌装置を備えた１リットルのセパラブルフラスコに、トルエン４０重量部、メチルエチルケトン（ＭＥＫ）４０重量部、成分（Ａ）として化学変性されていないブタジエンポリマー（Ｂ−３０００、日本曹達社製、Ｍｎ：３０００、１，２−ビニル構造：９０％）１００重量部、成分（Ｂ）としてＮ−フェニルマレイミド（イミレックス−Ｐ、日本触媒社製）１０重量部及び２，２−ビス（４−（４−マレイミドフェノキシ）フェニル）プロパン（ＢＭＩ−４０００、大和化成工業社製）２０重量部を投入し、フラスコ内の温度を７０℃に設定して撹拌溶解し、溶解を確認後、撹拌しながら液温を室温まで冷却した。次いで、成分（Ｃ）の反応開始剤としてα，α′−ビス（ｔ−ブチルパーオキシ）ジイソプロピルベンゼン（パーブチルＰ、日本油脂社製）５重量部を添加した後、濃度調整用のＭＥＫを配合して、調製例１の樹脂ワニス（固形分濃度約６０重量％）を調製した。
【００８４】
調製例２
調製例１において、Ｎ−フェニルマレイミドの代わりに、ビス（３−エチル−５−メチル−４−マレイミドフェニル）メタン（ＢＭＩ−５１００、大和化成工業社製）１５重量部を用いたこと以外は、調製例１と同様にして調製例２の樹脂ワニス（固形分濃度約６０重量％）を調製した。
【００８５】
調製例３
調製例１において、Ｎ−フェニルマレイミドの代わりに、２，２−ビス（４−（４−マレイミドフェノキシ）フェニル）プロパン（ＢＭＩ−４０００、大和化成工業社製）３０重量部を用いたこと以外は、調製例１と同様にして調製例２の樹脂ワニス（固形分濃度約６０重量％）を調製した。
【００８６】
調製例４
（ａ）  温度計、還流冷却器、減圧濃縮装置及び撹拌装置を備えた１リットル容のセパラブルフラスコに、トルエン１００重量部と、成分（Ａ）としての化学変性されていないブタジエンポリマー（Ｂ−３０００、日本曹達社製、Ｍｎ：３０００、１，２−ビニル構造：９０％）１００重量部と、成分（Ｂ）としてのＮ−フェニルマレイミド（イミレックス−Ｐ、日本触媒社製）１０重量部と、溶液中の固形分（不揮発分）濃度が４０重量％となるように、溶媒としてのメチルイソブチルケトン（ＭＩＢＫ）を投入し、撹拌しながら、液温を９５℃に上昇させ、これらが溶解又は均一分散したことを確認した。その後、液温温度を９５℃に保ったまま、反応開始剤として、１，１−ビス（ｔ−ヘキシルパーオキシ）−３，３，５−トリメチルシクロヘキサン（パーヘキサＴＭＨ、日本油脂社製）０．５重量部を配合し、撹拌しながら約１時間予備反応させて、（Ａ）成分と（Ｂ）成分とのプレポリマー溶液を得た。このプレポリマー溶液中のＮ−フェニルマレイミドの転化率をゲルパーミエーションクロマトグラフィーにより測定したところ、転化率４０％であった。転化率は、１００からＮ−フェニルマレイミドの未転化分（測定値）を引いた値である。
【００８７】
（ｂ）  次いで、フラスコ内の液温を８０℃に設定後、撹拌しながら溶液の固形分濃度が６０重量％となるように減圧濃縮した。次に、溶液を室温まで冷却した後、追加の成分（Ｂ）としてビス（３−エチル−５−メチル−４−マレイミドフェニル）メタン（ＢＭＩ−５１００、大和化成工業社製）１０重量部と２，２−ビス（４−（４−マレイミドフェノキシ）フェニル）プロパン（ＢＭＩ−４０００、大和化成工業社製）１５重量部、成分（Ｃ）としてα，α′−ビス（ｔ−ブチルパーオキシ）ジイソプロピルベンゼン（パーブチルＰ、日本油脂社製）５重量部、成分（Ｄ）としてエチレンビス（ペンタブロモフェニル）（ＳＡＹＴＥＸ８０１０、アルベマール社製）４０重量部を配合した後、濃度調整用のメチルエチルケトン（ＭＥＫ）を配合して、調製例１の樹脂ワニス（固形分濃度約６０重量％）を調製した。
【００８８】
調製例５
調製例４（ａ）において、Ｎ−フェニルマレイミドの代わりに、２，２−ビス（４−（４−マレイミドフェノキシ）フェニル）プロパン（ＢＭＩ−４０００、大和化成工業社製）２０重量部を用いたこと以外は、調製例４（ａ）と同様にしてプレポリマー溶液を得た。このプレポリマー溶液中のＢＭＩ−４０００の転化率をゲルパーミエーションクロマトグラフィーにより測定したところ３７％であった。続いて、この溶液を用いて、追加の成分（Ｂ）をビス（３−エチル−５−メチル−４−マレイミドフェニル）メタン（ＢＭＩ−５１００、大和化成工業社製）１５重量部に変えて、ＳＡＹＴＥＸ８０１０の代わりに、成分（Ｆ）としてのスチレン−ブタジエン共重合体の水素添加物（タフテックＨ１０５１、スチレン含有比率：４２％、旭化成ケミカルズ社製）１０重量部を配合した以外は調製例４と同様にして調製例５の樹脂ワニス（固形分濃度約６０重量％）を調製した。
【００８９】
調製例６
調製例４（ａ）と同様にして得たプレポリマー溶液を用いて、追加の成分（Ｂ）を２，２−ビス（４−（４−マレイミドフェノキシ）フェニル）プロパン（ＢＭＩ−４０００、大和化成工業社製）２０重量部に変えて、ＳＡＹＴＥＸ８０１０の代わりに、成分（Ｅ）としての球形シリカ（ＳＯ−２５Ｒ、アドマテックス社製、平均粒径０．５μｍ）４０重量部を配合した以外は調製例４と同様にして調製例６の樹脂ワニス（固形分濃度約６０重量％）を調製した。
【００９０】
比較調製例１
調製例１において、Ｎ−フェニルマレイミド及びＢＭＩ−４０００の代わりに、ビス（４−マレイミドフェニル）メタン（ＢＭＩ−１０００、大和化成工業社製）３０重量部を用い、溶媒をＭＥＫ２０重量部、ジメチルホルムアミド７０重量部に代えた以外は、調製例１と同様にして比較調製例１の樹脂ワニス（固形分濃度約６０重量％）を調製した。
【００９１】
比較調製例２
比較調製例１において、ＢＭＩ−１０００の代わりに、ポリフェニルメタンマレイミド（ＢＭＩ−２０００、大和化成工業社製）３０重量部を用いたこと以外は、比較調製例１と同様にして比較調製例２の樹脂ワニス（固形分濃度約６０重量％）を調製した。
【００９２】
比較調製例３
比較調製例１において、ＢＭＩ−１０００の代わりに、ｍ−フェニレンビスマレイミド（ＢＭＩ−３０００、大和化成工業社製）３０重量部を用いたこと以外は、比較調製例１と同様にして比較調製例３の樹脂ワニス（固形分濃度約６０重量％）を調製した。
【００９３】
調製例１〜６及び比較調製例１〜３の樹脂ワニス（樹脂組成物）の調製に用いた各原材料の使用量を表１にまとめて示す。
【００９４】
【表１】
2010280893.tif 000013
【００９５】
表１中、略号は以下の意味を有する。
イミレックス−Ｐ：  Ｎ−フェニルマレイミド
パーヘキサＴＭＨ：  １，１−ビス（ｔ−ヘキシルパーオキシ）−３，３，５−トリメチルシクロヘキサン
パ−ブチルＰ：  α，α′−ビス（ｔ−ブチルパーオキシ）ジイソプロピルベンゼン
ＳＡＹＴＥＸ８０１０：  エチレンビス（ペンタブロモフェニル）
Ｈ１０５１：  スチレン−ブタジエン共重合体の水素添加物
ＳＯ−２５Ｒ：  球形シリカ（平均粒径０．５μｍ）
【００９６】
プリプレグの作製
調製例１〜６及び比較調製例１〜３で得られた樹脂ワニスを、厚さ０．１ｍｍのガラス布（Ｅガラス、日東紡績社製）に含浸した後、１２０℃で５分間加熱乾燥して、樹脂含有割合５０重量％の作製例１〜６及び比較作製例１〜３のプリプレグを作製した。なお、調製例１〜６の樹脂ワニスを用いた場合がそれぞれ作製例１〜６に該当し、また比較調製例１〜３の樹脂ワニスを用いた場合がそれぞれ比較作製例１〜３に該当する。
【００９７】
プリプレグの評価
上述の作製例１〜６及び比較作製例１〜３のプリプレグの樹脂流れ性を評価した。樹脂流れ性の評価は、プリプレグ試験規格ＪＩＳ−Ｃ−６５２１に準拠した。評価結果を表２に示す。
【００９８】
両面銅張積層板の作製
上述の作製例１〜６及び比較作製例１〜３のプリプレグ４枚を重ねてなる基材の両面に、厚さ１８μのロープロファイル銅箔（Ｆ３−ＷＳ、Ｍ面Ｒｚ：３μｍ、古河電気工業社製）をＭ面が接するように配置し、２００℃、２．９ＭＰａ、７０分のプレス条件で加熱加圧成形して、両面銅張積層板（厚さ：０．５ｍｍ）を作製した。また、作製例１及び比較作製例１のプリプレグについて、銅箔に厚さ１８μｍの一般銅箔（ＧＴＳ、Ｍ面Ｒｚ：８μｍ、古河電気工業社製）を用いた両面銅張積層板を、ロープロファイル銅箔を用いた場合と同一プレス条件で、それぞれ作製した。なお、実施例１〜７及び比較例１〜４の銅張積層板における作製例１〜６及び比較作製例１〜３のプリプレグと使用銅箔との組合せについては、表２に示す。
【００９９】
両面銅張積層板の特性評価
上述の実施例１〜７及び比較例１〜４の銅張積層板について、伝送損失、誘電特性、銅箔引きはがし強さ、吸水率、熱膨張係数を評価した。その評価結果を表２に示す。銅張積層板の特性評価方法は以下の通りである。
【０１００】
伝送損失及び誘電特性の測定
銅張積層板の伝送損失は、ベクトル型ネットワークアナライザを用いたトリプレート線路共振器法により測定した。なお、測定条件はライン幅：０．６ｍｍ、上下グランド導体間絶縁層距離：約１．０ｍｍ、ライン長：２００ｍｍ、特性インピーダンス：約５０Ω、周波数：３ＧＨｚ、測定温度：２５℃とした。また、得られた伝送損失から３ＧＨｚの誘電特性（比誘電率、誘電正接）を算出した。
【０１０１】
銅箔引きはがし強さの測定
銅張積層板の銅箔引きはがし強さは、銅張積層板試験規格ＪＩＳ−Ｃ−６４８１に準拠して測定した。
【０１０２】
吸水率の測定
５０ｍｍ角に切断した上述の銅張積層板の両面及び片側の銅箔をエッチングし、常態とプレッシャークッカーテスト（ＰＣＴ）用装置（条件：１２１℃、２．２気圧）中に５時間保持した後のものの重量差から、吸水率を算出した。
【０１０３】
銅張積層板の熱膨張係数の測定
両面の銅箔をエッチングし、５ｍｍ角に切断した上述の銅張積層板における熱膨張係数（板厚方向、３０〜１３０℃）は、ＴＭＡにより測定した。
【０１０４】
【表２】
2010280893.tif 000014
【０１０５】
同じ樹脂組成物由来の樹脂ワニス及びプリプレグを用いた場合、実施例１及び２、又は比較例１及び２から分かるように、ロープロファイル箔と一般箔と比較すると、ロープロファイル箔は伝送損失に優れ、逆に金属箔との間の引き剥がし強さ（引き剥がし強さ）は、ロープロファイル箔が劣る。
特に、従来の樹脂組成物にロープロファイル箔を用いた比較例１では、伝送損失は一般箔４．４７からロープロファイル箔４．０４ｄＢ／ｍと改善されたが、引き剥がし強さは一般箔０．８４に対してロープロファイル箔０．５１ｋＮ／ｍと低い値である。このことは、上述の課題において述べたように、伝送損失の低減には、一般箔よりもロープロファイル箔の方が優れるが、金属箔との間の引き剥がし強さでは逆であり、そのために伝送損失の低減と所要な金属箔との間の引き剥がし強さとの両立が困難であったことを裏付けるものである。この比較調整例１の従来の樹脂組成物に用いたマレイミド化合物は、ビス（４−マレイミドフェニル）メタンであり、特許文献１及び２、並びに特許文献５の実施例３〜８で用いられた多官能性マレイミド類に相当する。そして、比較調整例２におけるポリフェニルメタンマレイミドは、特許文献５の実施例１、並びに特許文献３及び４のポリマレイミド化合物に相当する。
【０１０６】
そして、表２から明らかなように、本発明の樹脂組成物を用いた実施例１〜７の積層板特性としては、比誘電率３．４以下、誘電正接０．００４以下と優れ、伝送損失も一般箔を用いた実施例２が４．３７、ロープロファイル箔を用いた実施例１及び３〜７が４．０６以下と良好であり、同じ銅箔種類を用いた各比較例とほぼ同等のレベルを示すが、ビス（３−エチル−５−メチル−４−マレイミドフェニル）メタン（ＢＭＩ−５１００）を用いている実施例３、５及び６の積層板は、各比較例と比べて低熱膨張化と低吸水率化が図られ（なお、実施例７は無機充填剤の併用による低熱膨張特性が発現。）、Ｎ−フェニルマレイミドを用いている実施例１、２、５及び６のプリプレグは樹脂流れが向上しており、成形性の向上に有利である。さらに、２，２−ビス（４−（４−マレイミドフェノキシ）フェニル）プロパン（ＢＭＩ−４０００）を用いている樹脂組成物とロープロファイル箔を用いた実施例１、３〜７の積層板は、ロープロファイル箔を用いているにも関わらず、銅箔引き剥がし強さ０．６６以上と、ロープロファイル箔を用いている比較例よりも優れ、伝送損失の低減と引き剥がし強さの両立に極めて有効な樹脂組成物であることが明らかである。
【産業上の利用可能性】
【０１０７】
本発明の樹脂組成物は、ポリブタジエン樹脂と特定のマレイミド化合物からなる樹脂組成物という新規な構成を有し、そのために印刷配線板とした場合に、優れた高周波特性と低吸湿性及び低熱膨張特性を発現し、かつ金属箔との間の高い引き剥がし強さと良好な成形性を達成できる。
また、本発明の樹脂組成物は、樹脂ワニス、プリプレグ及び金属張積層板を提供することができる。したがって、本発明の樹脂組成物及びこれを用いた樹脂ワニス、プリプレグ、金属張積層板は、高周波帯域での伝送損失を充分な程度までに低減可能となるため、高周波分野で使用される印刷配線板の製造に好適に用いることができる。
そして、本発明は、高周波帯域、例えば１ＧＨｚ以上の高周波信号を扱う移動体通信機器やその基地局装置、サーバー、ルーター等のネットワーク関連電子機器及び大型コンピュータ等の各種電気・電子機器に使用される印刷配線板の部材・部品用途として有用である。
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
（Ａ）側鎖に１，２−ビニル基を有する１，２−ブタジエン単位を分子中に４０％以上含有し、かつ化学変性されていないブタジエンポリマー及び（Ｇ）マレイミド化合物、又は（Ａ）成分と（Ｇ）成分とのプレポリマーを成分としてなる印刷配線板用樹脂組成物であって、
（Ｇ）成分が、Ｎ−フェニルマレイミド、Ｎ−（２−メチルフェニル）マレイミド、Ｎ−（４−メチルフェニル）マレイミド、Ｎ−（２、６−ジメチルフェニル）マレイミド、Ｎ−（２、６−ジエチルフェニル）マレイミド、Ｎ−（２−メトキシフェニル）マレイミド、Ｎ−ベンジルマレイミド、Ｎ−ドデシルマレイミド、Ｎ−イソプロピルマレイミド及びＮ−シクロヘキシルマレイミド、並びに下記一般式（１）及び一般式（３）：
【化１３】
2010280893.tif 000019
（式中、Ｒ１は、−Ｃ（Ｘｂ）２−、−ＣＯ−、−Ｏ−、−Ｓ−、−ＳＯ２−、又は連結する結合であり、それぞれ同一又は異なっていてもよい、Ｘａは炭素数２以上のアルキル基を少なくとも１つ以上含み、炭素数１〜４のアルキル基を示し、それぞれ同一又は異なっていてもよい、Ｘｂは炭素数１〜４のアルキル基、−ＣＦ３、−ＯＣＨ３、−ＮＨ２、ハロゲン原子又は水素原子を示し、それぞれ同一又は異なっていてもよい、Ｘａ及びそれぞれベンゼン環の置換位置は相互に独立であり、ｍは０〜１０の整数を示し、ｎは１〜１０の整数を示す。）
【化１４】
2010280893.tif 000020
（式中、Ｒ２は、−Ｃ（Ｘｃ）２−、−ＣＯ−、−Ｏ−、−Ｓ−、−ＳＯ２−、又は連結する結合であり、それぞれ同一又は異なっていてもよい、Ｘｃは炭素数１〜４のアルキル基、−ＣＦ３、−ＯＣＨ３、−ＮＨ２、ハロゲン原子又は水素原子を示し、それぞれ同一又は異なっていてもよい、それぞれベンゼン環の置換位置は相互に独立であり、ｐは０〜１０の整数を示し、ｑは２〜１０の整数を示す。）
で表される化合物からなる群より選ばれる少なくとも一種以上のマレイミド化合物である印刷配線板用樹脂組成物。
【請求項２】
（Ｇ）成分が、Ｎ−フェニルマレイミド又はビス（３−エチル−５−メチル−４−マレイミドフェニル）メタンを含有する少なくとも一種以上のマレイミド化合物である、請求項１記載の印刷配線板用樹脂組成物。
【請求項３】
さらに（Ｂ）２，２−ビス（４−（４−マレイミドフェノキシ）フェニル）プロパンを含有し、（Ｂ）成分が、プレポリマーを構成しないマレイミド化合物であり、（Ｇ）成分とは別に含有される追加分のマレイミド化合物である請求項１又は２記載の印刷配線板用樹脂組成物。
【請求項４】
（Ａ）成分と（Ｇ）成分とのプレポリマーが、（Ｇ）成分の転化率が５〜１００％の範囲となるように予備反応させて得るプレポリマーである、請求項１〜３のいずれか１項記載の印刷配線板用樹脂組成物。
【請求項５】
（Ｇ）成分の配合割合が、（Ａ）成分１００重量部に対して２〜２００重量部の範囲である、請求項１〜４のいずれか１項記載の印刷配線板用樹脂組成物。
【請求項６】
さらに（Ｃ）ラジカル反応開始剤を含有する、請求項１〜５のいずれか１項記載の印刷配線板用樹脂組成物。
【請求項７】
さらに（Ｄ）臭素系難燃剤及びリン系難燃剤から選ばれる少なくとも１種類以上を含有する、請求項１〜６のいずれか１項記載の印刷配線板用樹脂組成物。
【請求項８】
さらに（Ｅ）無機充填剤を含有する、請求項１〜７のいずれか１項記載の印刷配線板用樹脂組成物。
【請求項９】
さらに（Ｆ）スチレン系飽和型熱可塑性エラストマを含有する、請求項１〜８のいずれか１項記載の印刷配線板用樹脂組成物。
【請求項１０】
請求項１〜９のいずれか１項記載の印刷配線板用樹脂組成物を溶媒に溶解又は分散させて得られる樹脂ワニス。
【請求項１１】
請求項１０記載の樹脂ワニスを基材に含浸後、６０〜２００℃で乾燥させて得られるプリプレグ。
【請求項１２】
請求項１１記載のプリプレグを１枚以上重ね、その片面又は両面に金属箔を配置し、加熱加圧して得られる金属張積層板。